(57)【要約】      （修正有）【課題】壁装材の裏面に、低コストで加工性が良く、優れた離型性を有する剥離層を形成させる剥離層形成用塗布組成物及び当該剥離層を有する壁装材の提供。【解決手段】（ａ）ゴムラテックス及び／又は（ｂ）ポリオレフィン系エマルジョンと、（ｃ）シリコ−ン樹脂エマルジョンと、（ｄ）ワックスエマルジョンとを含有してなる剥離層形成用塗布組成物を壁装材の裏打基材１上に塗工することにより、優れた剥離性、スベリ性及び適度な防湿性を備えた剥離層３を有する壁装材。【選択図】図１
2016074865.tif 000002
【特許請求の範囲】
【請求項１】
（ａ）ゴムラテックス及び／又は（ｂ）ポリオレフィン系エマルジョンと、（ｃ）シリコ−ン樹脂エマルジョンと、（ｄ）ワックスエマルジョンとを含有してなることを特徴とする剥離層形成用塗布組成物。
【請求項２】
（ａ）ゴムラテックスが、天然ゴムラテックス、変性天然ゴムラテックス、合成ゴムラテックス及びそれらの混合物からなる群から選択された少なくとも１種のゴムラテックスであることを特徴とする、請求項１に記載の剥離層形成用塗布組成物。
【請求項３】
（ｂ）ポリオレフィン系エマルジョンが、ポリプロピレンエマルジョン、ポリエチレンエマルジョン及びエチレン−プロピレン共重合エマルジョンからなる群から選択された少なくとも１種のエマルジョンであることを特徴とする、請求項１又は２に記載の剥離層形成用塗布組成物。
【請求項４】
（ａ）ゴムラテックス又は（ｂ）ポリオレフィン系エマルジョンの単独系における固形分配合量は、剥離層形成用塗布組成物１００質量部に対して（ａ）ゴムラテックスが２０〜５０質量部、（ｂ）ポリオレフィン系エマルジョンが６〜２７質量部であり、（ａ）ゴムラテックス／（ｂ）ポリオレフィン系エマルジョンの混合系における総固形分配合量は、剥離層形成用塗布組成物１００質量部に対して９〜４５質量部であり、かつ（ａ）ゴムラテックスの固形分配合量は６〜４２質量部、（ｂ）ポリオレフィン系エマルジョンの固形分配合量は３〜１８質量部の範囲内であることを特徴とする、請求項１〜３のいずれか一項に記載の剥離層形成用塗布組成物。
【請求項５】
剥離層形成用塗布組成物１００質量部に対して、（ｃ）シリコ−ン樹脂エマルジョンの固形分配合量が０．５〜１０質量部であり、（ｄ）ワックスエマルジョンの固形分配合量が２〜１６質量部であることを特徴とする、請求項１〜４のいずれか一項に記載の剥離層形成用塗布組成物。
【請求項６】
裏打基材の裏面に剥離層が形成されてなる壁装材であって、前記剥離層は、請求項１〜５のいずれか一項に記載の剥離層形成用塗布組成物によって形成されたものであることを特徴とする剥離層を有する壁装材。
【発明の詳細な説明】
【技術分野】
【０００１】
本発明は、内装材料として用いられる壁紙等の壁装材に剥離層を形成させるための塗布組成物及び当該塗布組成物により形成された剥離層を有する壁装材に関するものである。より詳しくは、本発明は、壁装材の裏打基材、例えば、パルプ紙（普通紙）、無機質紙、不織布等の裏面に剥離層を形成させることにより、リフォ−ム等で貼り替える際に簡単に剥離することができる壁装材を製造する為の剥離層形成用塗布組成物及び当該塗布組成物により形成された剥離層を有する壁装材に関するものである。
【背景技術】
【０００２】
従来、国内の壁装材として用いられる壁紙は、「ＪＩＳ  Ａ６９２２：２０１０壁紙施工用及び建具用でん粉系接着剤」に準じたでん粉系接着剤（以下、単に、でん粉系接着剤という。）を裏打ち紙の裏面に塗布して石膏ボ−ド等の下地基材に貼られるのが一般的である。このような壁紙をリフォ−ムや模様替え等で新たな壁紙に貼り替える場合は、既に貼着されている壁紙を剥離することになるが、剥離作業を容易にするために、剥がした際裏打ち紙が層間で剥離し、その片割れが下地基材に薄層で残るように改善した、いわゆるピ−ルアップ性を有する裏打ち紙が使用されている。
【０００３】
しかしながら、壁紙を剥がす際に、壁紙の一部が壁面に残ったり、壁面に不均一な凹凸を形成したりして、きれいに剥がれない場合が多くみられ、さらに、壁紙の貼り替え時に防火施工が必要な場合は、剥離の際に下地基材に残った裏打ち紙の薄層を完全に剥がす必要があり、壁紙の使用条件によっては剥離が難しかったり、下地基材を傷つけたりして、剥離に多大な手間と費用がかかるという問題がある。
【０００４】
そこで、これらの問題を解決するために特開平７−３００８００公報、あるいは、特開平８−２３２１９７公報では、壁紙の装飾面の反対側の接着面に、高分子材料と固体可塑剤よりなる感熱剥離層を設けた壁紙や、壁紙の貼着面側に、ワックスを含有する少なくとも５０〜１２０℃の感熱剥離層を設けた壁紙が提案されているが、壁紙を剥がす際に表面から感熱剥離層の融点以上の加熱が連続的に必要となり、かえって従来の剥離作業より手間と費用がかかるという問題が予測され、しかも、実際の現場で壁面に５０℃以上の連続加熱が可能であるか疑問視される。
【０００５】
また、特開２００５−１５４９６８公報には、壁紙用裏打ち紙としてパルプ成分と合成樹脂成分との混抄紙を用い、メチルセルロ−ス系接着剤を裏打ち紙の裏面又は壁面に塗布して施工し、剥がす際に壁面からの剥離が接着層で剥離することを特徴とした発明が提案されており、さらに、特開２０１３−１８１２４９公報には、壁紙装飾側層と壁面貼り付け層とからなる２層構造の壁紙裏打ち用不織布で、各層にパルプ繊維と繊維状バインダ−と有機繊維を含み、２層構造でありながら不織布の層間で剥離が起こらず、壁紙を剥がす際にも壁面に壁紙が残らないという効果を高めた壁紙用裏打ち不織布に関する発明が提案されているが、実際には次のような問題点がある。
（１）当該特開２００５−１５４９６８公報及び特開２０１３−１８１２４９公報で使用される合成樹脂成分、繊維状バインダ−、有機繊維は、壁紙用裏打ち用に用いる繊維としては線維長が長く、表面に毛羽立ちが発生し、ビニル壁紙製造時ペ−スト塗料を塗布する際、ピンホ−ル、ブツ、陥没などの不良現象が発生しやすい。
（２）当該特開２００５−１５４９６８公報及び特開２０１３−１８１２４９公報で製造される壁紙は、日本国内で一般的に使用されているでん粉系接着剤で貼着した場合には剥がれず、特殊なメチルセルロ−ス系接着剤を石膏ボ−ド等の壁面基材に塗布するという国内では特殊な施工方法で貼着しないと剥がれないという問題がある。
（３）壁紙用裏打ち基材としては、従来のパルプ紙と比べて単価が数倍高く、汎用価格帯の商品にならない。
（４）使用する接着剤や施工方法が国内向けには特殊で普及し難い。
【０００６】
【特許文献１】特開平７−３００８００公報、特開平８−２３２１９７公報、特開２００５−１５４９６８公報、特開２０１３−１８１２４９公報
【発明の概要】
【発明が解決しようとする課題】
【０００７】
本発明は、このような従来技術における問題に着目してなされたもので、従来の標準的な施工方法で貼着しても簡単に剥がせる壁装材を提供するものである。
【０００８】
すなわち、本発明の目的は、国内で一般的に用いられているでん粉系接着剤を壁紙等の壁装材の裏打基材側に塗布して壁面に貼着する、いわゆる標準施工法を用いることが可能であり、しかも、裏打基材の種類を問わず加工が容易で安価な剥離層形成用塗布組成物及び剥離層を有する壁装材を提供しようとするものである。
本発明の他の目的や新規な特徴については本件明細書及び図面の記載からも明らかになるであろう。
【課題を解決するための手段】
【０００９】
本発明者らは、上記の課題を解決するために鋭意検討を重ねた結果、特定のゴムラテックス又はポリオレフィン系エマルジョン、又はゴムラテックスとポリオレフィン系エマルジョンとの混合物に、シリコ−ン樹脂エマルジョンとワックスエマルジョンとを配合する組成物が、離型性、スベリ性及び適度な防湿性を備えた皮膜を形成することができ、前記課題を解決しうることを知見し、さらに研究を重ねて本発明を完成した。
【００１０】
すなわち、本発明は、
（１）（ａ）ゴムラテックス及び／又は（ｂ）ポリオレフィン系エマルジョンと、（ｃ）シリコ−ン樹脂エマルジョンと、（ｄ）ワックスエマルジョンとを含有してなる剥離層形成用塗布組成物、
（２）当該（ａ）ゴムラテックスが、天然ゴムラテックス、変性天然ゴムラテックス、合成ゴムラテックス及びそれらの混合物からなる群から選択される少なくとも１種のゴムラテックスである（１）に記載の剥離層形成用塗布組成物、
（３）当該（ｂ）ポリオレフィン系エマルジョンが、ポリプロピレンエマルジョン、ポリエチレンエマルジョン及びエチレン−プロピレン共重合エマルジョンからなる群から選択される少なくとも１種のエマルジョンである前記（１）又は（２）に記載の剥離層形成用塗布組成物、
（４）前記（ａ）ゴムラテックス又は（ｂ）ポリオレフィン系エマルジョンの単独系における固形分配合量は、剥離層形成用塗布組成物１００質量部に対して（ａ）ゴムラテックスが２０〜５０質量部、（ｂ）ポリオレフィン系エマルジョンが６〜２７質量部であり、一方、（ａ）ゴムラテックス／（ｂ）ポリオレフィン系エマルジョンの混合系における総固形分配合量は、剥離層形成用塗布組成物１００質量部に対して９〜４５質量部であり、かつ（ａ）ゴムラテックスの固形分配合量は６〜４２質量部、（ｂ）ポリオレフィン系エマルジョンの固形分配合量は３〜１８質量部の範囲内である前記（１）〜（３）のいずれか一項に記載の剥離層形成用塗布組成物、
（５）剥離層形成用塗布組成物１００質量部に対して、前記（ｃ）シリコ−ン樹脂エマルジョンの固形分配合量が０．５〜１０質量部であり、前記（ｄ）ワックスエマルジョンの固形分配合量が２〜１６質量部である前記（１）〜（４）のいずれか一項に記載の剥離層形成用塗布組成物、
（６）裏打基材の裏面に剥離層が形成されてなる壁装材であって、前記剥離層は、前記（１）〜（５）のいずれか一項に記載の剥離層形成用塗布組成物によって形成されたものであることを特徴とする剥離層を有する壁装材に係るものである。
【発明の効果】
【００１１】
本発明の剥離層形成用塗布組成物は、加工性が良く、裏打基材に塗布することにより、安価で優れた剥離層を有する壁装材（該壁装材）を提供することができ、得られた該壁装材は、剥離性が良く通常の標準施工法にも対応できるため特殊な作業を必要とせず、リフォ−ムや模様替え時の貼り替えに、作業時間の短縮化、貼り映えなどに顕著な効果がある。
【発明を実施するための最良の形態】
【００１２】
以下、本発明の構成を詳細に説明する。
本発明に使用する（ａ）ゴムラテックスとは、天然ゴムラテックス、変性天然ゴムラテックス、合成ゴムラテックスであり、これらのゴムラテックス単独、もしくは混合物が使用できる。天然ゴムラテックスとは、ゴム樹から採集した新鮮ラテックスに保存剤を添加して凝固を防ぎ、その後、遠心分離法により濃縮し、貯蔵して安定化された濃縮ラテックスのことである。この天然ゴムラテックスを加硫やグラフト重合させたものが変性天然ゴムラテックスであるが、グラフト重合型天然ゴムラテックスは、剥離性が悪く本発明の使用には好ましくない。従って、本発明には、天然ゴムラテックス又は変性天然ゴムラテックスの加硫タイプの使用が好ましく、さらには、保存剤としてのアンモニア等の添加量を極力少なくした低刺激性の天然ゴムラテックスや、これを用いて加硫させた変性天然ゴムラテックスが好適である。
【００１３】
合成ゴムラテックスとしては、イソプレンゴム（ＩＲ）、スチレン−ブタジエンゴム（ＳＢＲ）、アクリロニトリル−ブタジエンゴム（ＮＢＲ）、メチルメタクリレ−ト−ブタジエンゴム（ＭＢＲ），ウレタン（ＵＲ）ラテックス等が挙げられる。好ましくは、最も天然ゴムに近い分子構造をもったイソプレンゴム（ＩＲ）であるが、天然ゴムラテックスに比べてコストが高いので天然ゴムラテックスと併用して用いるのがより好ましい。
【００１４】
本発明においては、上記（ａ）ゴムラテックスとして市販品を用いてもよく、その具体例としては、天然ゴムラテックスが、レヂテックス社製のＵＲＡＣＯＬ、変性天然ゴムラテックスが、レヂテックス社製のＰＣ−ＵＬＥ（加硫タイプ）等が挙げられ、合成ゴムラテックスとしては、日本ゼオン社製のＮｉｐｏｌ  ＩＲ２２００等が挙げられる。  
【００１５】
このような（ａ）ゴムラテックスは、形成される剥離層に皮膜性を付与させる為に用いられる。前述の通り、天然ゴムラテックス、変性天然ゴムラテックス、合成ゴムラテックス単独及びこれらの混合物からなる群から選択される少なくとも１種のラテックスを選択できるが、機械的安定性、環境への配慮、単価等を考慮して天然ゴムラテックス及び／又は変性天然ゴムラテックスを選定するのが好ましく、更には、機械的安定性の優れた加硫タイプの変性天然ゴムラテックスを選定するのが好ましい。当該（ａ）ゴムラテックスを単独で使用する場合の固形分配合量は、剥離層形成用塗布組成物１００質量部に対して２０〜５０質量部、好ましくは３０〜４０質量部の範囲である。当該（ａ）ゴムラテックスの固形分配合量が２０質量部未満では剥離性が悪くなり、５０質量部を超えると塗布組成物（塗料）の機械的安定性が悪く、生産性に影響を及ぼし、更に形成される剥離層面のスベリ性が低下し、壁装材の取り扱い性が悪くなる。
【００１６】
本発明に用いられる（ｂ）ポリオレフィン系エマルジョンは、特に限定されず、従来公知のポリオレフィン系エマルジョンを用いることができる。当該（ｂ）ポリオレフィン系エマルジョンとしては、例えば、親水基導入のポリオレフィンが、水中に分散されたもの等が挙げられる。上記親水基としては、例えば、カルボキシル基、スルホン酸基、リン酸基、ヒドロキシル基、アミノ基などが挙げられる。また、当該（ｂ）ポリオレフィン系エマルジョンとして、ポリオレフィンが乳化分散剤により水中に分散されたものも用いることができる。当該（ｂ）ポリオレフィン系エマルジョンとしては、具体的には、例えば、ポリプロピレンエマルジョン、ポリエチレンエマルジョン及びエチレン−プロピレン共重合体エマルジョンが好適に挙げられる。これらは単独で用いても良く、２種以上併用してもよい。
【００１７】
上記ポリプロピレン、ポリエチレン及びエチレン−プロピレン共重合体としては、融点が９０〜１５０℃であるものが好ましく、また、質量平均分子量が１，０００〜１，０００，０００であるものが好ましい。尚、本明細書において、融点とは、ＪＩＳ  Ｋ２２０７に規定される軟化点試験方法（環球法）によって測定された値をいう。
【００１８】
本発明においては、上記（ｂ）ポリオレフィン系エマルジョンとして市販品を用いてもよく、その具体例としては、ポリプロピレンエマルジョンが、丸芳化学社製のＰＰエマルジョン、東洋紡社製のＨＡＲＤＬＥＮ−ＮＺ；ポリエチレンエマルジョンが、ジョンソンポリマ−社製のＪＷ−１５０、成瀬化学社製のＰＥ４０１等があげられ、更に、エチレン−プロピレン共重合体エマルジョンとしては、レヂテックス社製のＨＳ等が挙げられる。
【００１９】
これらの（ｂ）ポリオレフィン系エマルジョンは、前記の（ａ）ゴムラテックスと同様に形成される剥離層に皮膜性を付与させる為に用いられる。前述の通りポリプロピレンエマルジョン、ポリエチレンエマルジョン及びエチレン−プロピレン共重合体エマルジョンからなる群から選択された少なくとも１種のエマルジョンを選択できるが、当該（ａ）ゴムラテックスとの相性、機械的安定性、離型性、単価等を考慮して選定するのが好ましい。当該（ｂ）ポリオレフィン系エマルジョンを単独で使用する場合の固形分配合量は、剥離層形成用塗布組成物１００質量部に対して６〜２７質量部、好ましくは９〜１５質量部の範囲である。当該（ｂ）ポリオレフィン系エマルジョンの固形分配合量が６質量部未満では、皮膜性が劣り剥離性が悪くなり、２７質量部を超えると、単価が高くなるだけでなく、併用するシリコ−ン樹脂エマルジョンやワックスエマルジョンの配合量が減り剥離性に影響を及ぼすことになる。
【００２０】
本発明においては、（ａ）ゴムラテックスと（ｂ）ポリオレフィン系エマルジョンを混合して用いることもできる。（ａ）ゴムラテックスは、固形分が高く皮膜性に優れ、単価は安いが機械的安定性と皮膜のスベリ性が劣る。逆に、（ｂ）ポリオレフィン系エマルジョンは、機械的安定性と皮膜のスベリ性は優れるが、単価が高いという欠点がある。本発明では、（ａ）ゴムラテックスと（ｂ）ポリオレフィン系エマルジョンのそれぞれの長所を生かした混合配合の場合、それらの総固形分配合量は、剥離層形成用塗布組成物１００質量部に対して９〜４５質量部であり、かつ、その際の（ａ）ゴムラテックスの固形分配合量は６〜４２質量部、（ｂ）ポリオレフィン系エマルジョンの配合量は３〜１８質量部の範囲内で設計するのが好ましい。更に好ましくは、その際の総固形分配合量は１２〜２７質量部であり、（ａ）ゴムラテックスの固形分配合量は、６〜１８質量部であり、（ｂ）ポリオレフィン系エマルジョンの固形分配合量は６〜９質量部である。当該（ａ）ゴムラテックスと（ｂ）ポリオレフィン系エマルジョンとの混合系の総固形分配合量が９質量部未満では、剥離性が悪く、同総固形分配合量が４５質量部を超えると、単価が高くなるだけでなく、塗料が増粘しゲル化が発生しやすくなる。
【００２１】
本発明の（ｃ）シリコ−ン樹脂エマルジョンは、ジメチルシリコ−ンオイル、各種変性シリコ−ンオイル、シリコ−ンレジン、シリコ−ンのエラストマ−パウダ−、皮膜形成性シリコ−ン等を界面活性剤を用いて水に分散させたもので、形成させる剥離層にスベリ性や離型性を発現させるために使用される。当該（ｃ）シリコ−ン樹脂エマルジョンとしては、スベリ性や離型性に優れたジメチルシリコ−ンエマルジョン、変性シリコ−ンエマルジョン、皮膜形成性シリコ−ンエマルジョン等が好ましく、１種単独で使用することも、あるいは２種以上混合して用いることもできる。
【００２２】
本発明においては、上記（ｃ）シリコ−ン樹脂エマルジョンとして市販品を用いてもよく、その具体例としては、ジメチルシリコ−ンエマルジョンが、信越化学工業社製のＫＭ−７４０Ｔ、東レダウコ−ニング社製のＳＭ−４９０ＥＸ；変性シリコ−ンエマルジョンが、信越化学工業社製のＸ−５２−８０４６、東レダウコ−ニング社製のＳＭ−７００２ＥＸ；皮膜形成性シリコ−ンエマルジョンが、信越化学工業社製のＫＭ−２００２Ｔ、東レダウコ−ニング社製のＩＥ−７１７０等が挙げられる。
【００２３】
本発明の剥離層形成用塗布組成物１００質量部中における当該（ｃ）シリコ−ン樹脂エマルジョンの固形分配合量は、０．５〜１０質量部であり、好ましくは２〜６質量部である。固形分配合量が０．５質量部未満では、離型性やスベリ性が悪くなり、１０質量部を超えると、塗料の濡れ性が悪く、均一な剥離層の形成が出来にくくなる。
【００２４】
本発明には、前記（ｃ）シリコ−ン樹脂エマルジョンと併用して（ｄ）ワックスエマルジョンを用いる。（ｄ）ワックスエマルジョンは、主に、形成される剥離層に防湿性を与える目的で使用されるが、同時に高価な（ｃ）シリコ−ン樹脂エマルジョンの持つ離型性とスベリ性を補い、コストを下げる目的としても必要な成分である。当該（ｄ）ワックスエマルジョンは、ワックス成分（これに類似するものも包含する。）を分散質とするエマルジョンであり、分散質となるワックス成分は、ポロプロピレンワックス、ポリエチレンワックス、パラフィンワックス、マイクロクリスタリンワックスやマレイン化石油樹脂などの変性ワックス成分など公知のワックス成分などを単独使用してもよく、２種以上混合して使用してもよい。中でも、パラフィンワックスは、防湿性やスベリ性が良好で、コスト面でも好ましい。
【００２５】
当該（ｄ）ワックスエマルジョンに用いられるワックス成分の質量平均分子量は３００００以下が好ましく、更には２００００以下である。かかる質量平均分子量が３００００を超えると表面平滑性の向上があまり見られないことがあり好ましくない。また、ワックスの融点は４０〜１２０℃が好ましく、融点が４０℃未満だと剥離層表面でワックス層の形成が出来ずに防湿性が悪化し、１２０℃を超えた場合は、製造時の乾燥温度を高くする必要があったり、生産スピ−ドが遅くなったりと生産性が悪くなり好ましくない。
【００２６】
当該（ｄ）ワックスエマルジョンは、剥離層形成用塗布組成物１００質量部に対して、固形分配合量は、２〜１６質量部であり、好ましくは４〜８質量部である。当該（ｄ）ワックスエマルジョンの固形分配合量が２質量部未満では、壁装材に形成される剥離層に防湿性が発現できず、１６質量部を超えると、剥離層の表面にワックス成分が粉状に付着して粉落ちが発生するだけでなく、防湿性が高くなりすぎて壁装材を施工する際フクレ等の問題が発生する。
【００２７】
本発明の剥離層形成用塗布組成物には、必要に応じて、分散剤、表面調整剤、消泡剤、増粘剤、保水材、防腐剤等を添加できる。具体的には、分散剤は、（ｃ）シリコ−ン樹脂エマルジョンや（ｄ）ワックスエマルジョンの分散性を向上させるもので、用いる分散剤には特に制限はなく、ノニオン性、アニオン性、カチオン性又は両性の界面活性剤、アクリル共重合物が挙げられる。表面調整剤は、剥離層形成用塗布組成物の濡れ性を向上させるもので、変性シリコ−ン系、アセチレン系、アクリル系表面調整剤等から適宜選定される。増粘剤は、壁装材に剥離層を形成させる場合、コ−ティング方法により剥離層形成用塗布組成物に適度な粘度を持たせる為に使用する。増粘剤としては、ポリエ−テル系、ウレタン変性ポリエ−テル系、変性ポリアクリル酸系、ポリビニルアルコ−ル（ＰＶＡ）、カゼイン、スタ−チ、メチルセルロ−ス（ＭＣ）、カルボキシメチルセルロ−ス（ＣＭＣ）等が挙げられる。また、防腐剤として、ＭＩＴ（メチルイソチアゾリン）、ＢＩＴ（ベンゾイソチアゾリン）、トリアジン等が挙げられる。
【００２８】
本発明の剥離層形成用塗布（塗料）組成物は、剥離層を有する壁装材を製造するために、壁装材の裏打基材の裏面全面に塗布（塗工）される。裏打基材としては、パルプ紙（普通紙）、無機質紙、不織布等平滑性のある基材であれば何でもよい。塗工装置としては、特に制限はなく、ロ−ルコ−タ−、ブレ−ドコ−タ−、エア−ナイフコ−タ−、グラビアコ−タ−、ロ−タリ−スクリ−ン等による公知の方法で行うことが出来るが、グラビアコ−タ−が装置的にも作業的にも好ましい。本発明の剥離層形成用塗布組成物は、あらかじめ裏打基材の裏面に塗布乾燥して剥離層を形成させておくこともできるが、壁装材を製造する加工条件（加熱条件、加工装置の形態等）により剥離層形成用塗布組成物や加工条件の選択範囲が狭くなるため、すでに壁装材として製造された後の裏打基材面に塗布することが好ましく、裏打基材がほぼ平滑であればどんな種類の壁装材にも剥離層を形成させることができる。
【００２９】
本発明の剥離層形成用塗布組成物の塗工量（ｗｅｔ換算）は、好ましくは５〜２５ｇ／ｍ２さらに好ましくは、１０〜１８ｇ／ｍ２である。当該塗工量が５ｇ／ｍ２未満であると剥離性に劣り、２５ｇ／ｍ２を超えると、コストアップとなるだけでなく防湿性が強すぎて壁装材の施工時にフクレ等の問題が発生する。また、本発明の剥離層形成用塗布組成物は、すでに製造された壁装材の裏打基材面に塗布するという推奨方法の場合、塗工後に、壁装材の形状が崩れない条件で乾燥することが必要である。例えば、ビニル壁紙のような熱可塑性樹脂で形成された壁装材では、塗布量によっても異なるが、ビニル層の形状が崩れない温度条件、好ましくは７０℃〜９０℃で、乾燥時間５〜３０秒である。  
【００３０】
本発明の剥離層形成用塗布組成物は、剥離性に優れ、加工性がよく安価に剥離層を形成させることができるため、壁紙などの壁装材の剥離層形成用としては好適である。また、本発明で製造された剥離層を有する壁装材は、壁紙で通常使用されているでん粉系接着剤を用い、でん粉系接着剤を壁紙の裏打紙側に塗布する、いわゆる標準施工法により貼着しても簡単に剥がすことができる壁装材である。
【００３１】
以下、図面を参照して本発明を説明する。図１は、本発明の剥離層を有する壁装材（以下該壁装材）の側断面図であり、裏打基材１の表面に塩化ビニル層等の化粧層２が設けられ、裏打基材１の裏面に剥離層３が設けられている。
【００３２】
前記裏打基材１は、パルプ紙（普通紙）、無機質紙、不織布等平滑性のあるシ−ト状の基材であり、平滑であれば材質は特に制限されない。前記化粧層２としては、特に限定するものではないが、裏打基材１上に、塩化ビニル樹脂層やオレフィン樹脂層等を積層し、必要に応じて模様を印刷により設けたもの、エンボスして立体感を出したものなどが挙げられる。また、前記剥離層３は、前述の通り本発明による剥離層形成用塗布組成物が裏打基材１の裏面全面に塗布乾燥されて形成されたものである。
【００３３】
図２（Ａ）は、本発明の該壁装材において、剥離層３上に接着剤４を塗布して下地基材５に貼着された側断面図である。前記接着剤４としては、主に、でん粉系接着剤が挙げられるが、特にこれに限定されるものではなく、メチルセルロ-ス系接着剤、ゼラチン系接着剤など水溶性接着剤が適当である。また、この他に、接着剤４が剥離層３を浸透して裏打基材１に到達しないという条件を備えた接着剤であれば適用することが可能である。
【００３４】
図２（Ｂ）は、下地基材５に貼着された本発明の該壁装材が、剥離層３と接着剤４との界面で剥がれる状態を示した側断面図である。このように、本発明で得られた該壁装材は、剥離する際に、形成された剥離層３と接着剤４との界面で剥がれるように設計されており、下地基材５に層間剥離した裏打基材１の薄層が残らず、平滑な下地基材を再現させることができるものである。
【実施例】
【００３５】
以下、実施例を挙げ、本発明を具体的に説明するが、以下の実施例に限定されるものではない。尚、実施例において、「部」はすべて質量基準である。
（Ｉ）壁装材１の製造例
坪量７５ｇ／ｍ２のパルプ紙（普通紙）を裏打基材とし、この裏打基材に発泡剤を含む塩化ビニル樹脂を塗工して発泡させた後、これにエンボス加工を施して壁装材１を得た。
【００３６】
（ＩＩ）壁装材２の製造例
特開２００５−１５４９６８公報に基づく裏打基材として、坪量８５ｇ／ｍ２のパルプ成分とポリエステル繊維の混抄紙（以下該混抄紙）を用い、この裏打基材に発泡剤を含む塩化ビニル樹脂を塗工して発泡させた後、これにエンボス加工を施して壁装材２を得た。この際、該混抄紙の毛羽立ちにより意匠上問題となるブツやピンホ−ルが発生した。
【００３７】
（ＩＩＩ）剥離層形成用塗布組成物に用意した主要成分と補助成分例
剥離層形成用塗布組成物の主要成分（Ｉ）として、（ａ）ゴムラテックス：変性天然ゴムラテックス〔レヂテックス社製ＰＣ−ＵＬＥ、固形分６０％〕、（ｂ）ポリオレフィン系エマルジョン：ポリプロピレンエマルジョン〔丸芳化学社製のポリプロピレンエマルジョン、固形分３０％〕、主要成分（ＩＩ）として、（ｃ）シリコ−ン樹脂エマルジョン：ジメチルシリコ−ンエマルジョン〔信越化学工業社製のＫＭ−７４０Ｔ、固形分３８％〕、（ｄ）ワックスエマルジョン：パラフィンワックスエマルジョン〔日本精蝋社製のＥＭＵＳＴＡＲ-１１５５、固形分４０％、融点６９℃〕を用意した。さらに、補助成分として、分散剤：アクリル共重合物〔ビックケミ−・ジャパン社製Ｄｉｓｐｅｒｂｙｋ-２０１５〕、表面調整剤：変性シリコ−ン系〔ビックケミ−・ジャパン社製ＢＹＫ-３４９〕、消泡剤：疎水性シリカ〔サンノプコ社製ＳＮデフォ−マ−１１３〕、増粘剤：ウレタン変性ポリエ−テル系〔サンノプコ社製ＳＮシックナ−６１２〕を用意した。
【００３８】
実施例１
水１７．６部に主要成分（ＩＩ）としてジメチルシリコ−ンエマルジョン（ＫＭ−７４０Ｔ）６部とパラフィンワックスエマルジョン（ＥＭＵＳＴＡＲ-１１５５）１５部を添加し、さらに、分散剤としてアクリル共重合物（Ｄｉｓｐｅｒｂｙｋ-２０１５）を０．５部添加した後、ホモミキサ−にて充分撹拌した。続いて、主要成分（Ｉ）として変性天然ゴムラテックス（ＰＣ−ＵＬＥ）を６０部、表面調整剤として変性シリコ−ン系（ＢＹＫ-３４９）を０．５部、消泡剤として疎水性シリカ（ＳＮデフォ−マ−１１３）を０．２部、増粘剤としてウレタン変性ポリエ−テル系（ＳＮシックナ−６１２）を０．２部添加し、更に、ホモミキサ−にて撹拌・調整して剥離層形成用塗布組成物（塗料組成物）を得た。得られた塗料組成物の主要成分（Ｉ）の変性天然ゴムラテックス固形分量は３６部、粘度２５０ｍＰａ・ｓ／２５℃であった。当該塗料組成物を前記製造例で得られた壁装材１の裏打基材の上に、グラビア印刷機にて１２ｇ／ｍ２・ｗｅｔになるよう塗布し、８０℃の熱風乾燥機で１５秒乾燥させて剥離層を有する壁装材（以下該壁装材）を得た。この際、当該塗料組成物の機械安定性は良好であり、該壁装材の剥離層のスベリ性も良好であった。このようにして得られた該壁装材の剥離層上に、でん粉系接着剤〔ヤヨイ化学工業社製ル−アマイルド〕を１５０ｇ／ｍ２塗布し、下地基材の石膏ボ−ド〔吉野石膏社タイガ−ボ−ド〕上に貼着した。施工後のフクレの発生もなく１週間経過後、該壁装材の接着状態が安定したところで剥がしたところ、該壁装材は裏打基材の薄層が下地基材に残ることなく、容易に剥がすことができた。結果は表１に示す。尚、評価方法を後記する。
【００３９】
実施例２〜５
実施例１と同様に、表１に記載の配合割合により当該塗料組成物を得た。得られた当該塗料組成物の主要成分（１）の総固形分量と粘度は、表１に示す通りであった。続いて、実施例１と同条件で該壁装材を製造し、同様に評価した。その結果は表１に示す通りであり、実施例４はやや剥離が重い状態であったが、他はすべて良好であった。尚、実施例４は、本発明で最も低コスト処方であり、実施例５は最も高コスト処方である。
【００４０】
実施例６
実施例１と同様に、表１に記載の配合割合により当該塗料組成物を得た。得られた当該塗料組成物の主要成分（１）の総固形分量と粘度は、表１に示す通りであった。続いて、前記壁装材２の裏打基材の上に実施例１と同条件で該壁装材を製造し、同様に評価した。その結果は、表１に示す通り良好であった。
【００４１】
比較例１  
水３２．６部に実施例１の主要成分（ＩＩ）から（ｄ）ワックスエマルジョンを除き、他の主要成分及び補助成分を実施例１と同様に配合して当該塗料組成物を得た。得られた当該塗料組成物の主要成分（Ｉ）の変性天然ゴムラテックス固形分量は３６部、粘度２３０ｍＰａ・ｓ／２５℃であった。続いて、実施例１と同条件で該壁装材を製造し、同様に評価した。その結果は、表２に示す通り、剥離性は良くなく、部分的に裏打基材の薄層が下地基材に残っていた。（ｄ）ワックスエマルジョンを除いたことにより剥離性が悪くなったと推測される。
【００４２】
比較例２  
水４８．６部に実施例１の主要成分（ＩＩ）から（ｃ）シリコ−ン樹脂エマルジョンを除き、他の主要成分及び補助成分を実施例１と同様に配合して、当該塗料組成物を得た。得られた当該塗料組成物の主要成分（Ｉ）のポリプロピレンエマルジョン固形分量は１２部、粘度２５０ｍＰａ・ｓ／２５℃であった。続いて、実施例１と同条件で該壁装材を製造し、同様に評価した。その結果は、表２に示す通り、剥離性は良くなく、部分的に裏打基材の薄層が下地基材に残っていた。（ｃ）シリコ−ン樹脂エマルジョンを除いたことにより剥離性が悪くなったと推測される。
【００４３】
比較例３
剥離層のない前記壁装材２の裏打基材上に、実施例１で用いたでん粉系接着剤を塗布し、実施例１と同様に評価した。その結果、表２に示す通り剥離性が悪く、層間剥離した下地基材の薄層が下地基材前面に残っていた。
【００４４】
評価方法
（１）剥離層のスベリ性
２０ｃｍ×２０ｃｍの試験体を２５℃、５０％の恒温恒湿槽に２時間放置した後、取り出し、指触にてスベリ性を評価する。
○：スベリ性が良い。
△：ややスベリ性がある。
×：スベリ性が悪い。
（２）剥離層形成用塗布組成物の機械的安定性
ＪＩＳ  Ｋ６３９２（ＮＢＲ  合成ラテックスの試験方法）に規定される「マロン式機械的安定度試験装置」を使用し、荷重１５ｋｇ、回転数１，０００回転にて１０分間処理した後のラテックス中の凝固分を測定する。
○：凝固物が０．１％未満。
△：凝固物が、０．１％以上〜１％未満。
×：凝固物が、１％以上。
（３）壁装材の剥離性
幅４５ｃｍ×長さ６０ｃｍの試験体にＪＩＳ  Ａ６９２２に準ずるでん粉系接着剤〔ヤヨイ化学工業社製ル−アマイルド〕を１５０ｇ／ｍ２塗布し、９０
ｃｍ×９０ｃｍの石膏ボ−ド（下地基材）に貼着する。１週間経過後、試験体を４５ｃｍ幅で剥がし、剥離性と下地基材の状態を評価する。
○  ：剥離性が良く、裏打基材が下地基材に残らない。
○△：やや剥離性は重いが、裏打基材は下地基材に残らない。
△  ：剥離性は良いが、下地基材に接着剤跡が残る。
△×：剥離性がやや悪く、部分的に裏打基材が下地基材に残る。
×  ：剥離性が悪く、裏打基材が下地基材全面に残る。
（４）フクレの発生
幅９０ｃｍ×長さ１７０ｃｍの試験体にＪＩＳ  Ａ６９２２に準ずるでん粉系接着剤〔ヤヨイ化学工業社製ル−アマイルド〕を１５０ｇ／ｍ２塗布し、９０ｃｍ×１８０ｃｍの石膏ボ−ド（下地基材）に貼着した直後から１週間経過後のフクレの発生状況を目視で確認する。
○：フクレが発生していない。
△：部分的にフクレが発生している。
×：フクレが全面に発生している。
【００４５】
【表１】
2016074865.tif 000003
【００４６】
【表２】
2016074865.tif 000004
【図面の簡単な説明】
【００４７】
【図１】図１は、本発明の剥離層を有する壁装材の側断面図である。
【図２】図２（Ａ）は、本発明の剥離層を有する壁装材が、接着剤を介して下地基材に貼着した状態を示す側断面図、図２（Ｂ）は、下地基材に貼着された本発明の剥離層を有する壁装材が、剥離層と接着剤の界面で剥がれた状態を示す側断面図である。
【符号の説明】
【００４８】
１：裏打基材
２：化粧層
３：剥離層
４：接着剤
５：下地基材
【図１】
2016074865.tif 000005
【図２】
2016074865.tif 000006
【手続補正書】
【提出日】平成27年7月9日(2015.7.9)
【手続補正１】
【補正対象書類名】図面
【補正対象項目名】全図
【補正方法】変更
【補正の内容】
【図１】
2016074865.tif 000007
【図２】
2016074865.tif 000008